(57)【要約】      （修正有）【課題】凹凸面に密着させることができるハイドロゲル膜、その乾燥体、それらの製造方法、及び製造装置の提供。【解決手段】一方面１１０と他方面１２０とを貫通した複数の貫通孔１３０を有する、ハイドロゲル膜１００。貫通孔の一方面における開口面積と他方面における開口面積が異なり、貫通孔の直径が０．１μｍ〜５ｍｍであり、貫通孔の密度が１〜１，０００，０００個／ｃｍ２である。【選択図】図１
2020065849.tif 000002
【特許請求の範囲】
【請求項１】
一方面と他方面とを貫通した複数の貫通孔を有する、ハイドロゲル膜。
【請求項２】
前記貫通孔の前記一方面における開口面積と前記他方面における開口面積が異なっている、請求項１に記載のハイドロゲル膜。
【請求項３】
前記貫通孔の直径が０．１μｍ〜５ｍｍである、請求項１又は２に記載のハイドロゲル膜。
【請求項４】
前記貫通孔の密度が１〜１，０００，０００個／ｃｍ２である、請求項１又は２に記載のハイドロゲル膜。
【請求項５】
前記ハイドロゲルが、ネイティブコラーゲン又はアテロコラーゲンを含む、請求項１〜４のいずれか一項に記載のハイドロゲル膜。
【請求項６】
請求項１〜５のいずれか一項に記載のハイドロゲル膜の乾燥体。
【請求項７】
底面部と側面部とを有する容器部と、
前記底面部に接して配置可能な複数の柱状治具と、
を含む、請求項１〜５のいずれか一項に記載のハイドロゲル膜又は請求項６に記載のハイドロゲル膜の乾燥体の製造装置。
【請求項８】
一方面と他方面とを貫通した複数の貫通孔を有するハイドロゲルの製造方法であって、
底面部と側面部とを有する容器部と、前記底面部に接して配置可能な複数の柱状治具と、を含む製造装置の前記容器部にゾルを注入する工程（ａ）と、
前記ゾルの注入前又は注入後に前記複数の柱状冶具を前記底面部に接するように配置する工程（ｂ）と、
前記ゾルを静置してゲル化し、ハイドロゲルを得る工程（ｃ）と、
前記複数の柱状冶具を除去し、一方面と他方面とを貫通した複数の貫通孔を有するハイドロゲルを得る工程（ｄ）と、を含む、製造方法。
【請求項９】
一方面と他方面とを貫通した複数の貫通孔を有するハイドロゲルの乾燥体の製造方法であって、請求項８に記載の製造方法により得られたハイドロゲルを乾燥させ、ハイドロゲルの乾燥体を得る工程（ｅ）を含む、製造方法。
【請求項１０】
一方面と他方面とを貫通した複数の貫通孔を有するハイドロゲル膜の製造方法であって、請求項９に記載の製造方法により得られたハイドロゲルの乾燥体を水和させ、水和したハイドロゲル膜を得る工程（ｆ）を含む、製造方法。
【請求項１１】
一方面と他方面とを貫通した複数の貫通孔を有するハイドロゲル膜の乾燥体の製造方法であって、
請求項１０に記載の製造方法により得られたハイドロゲル膜を乾燥させ、ハイドロゲル膜の乾燥体を得る工程（ｅ２）を含む、製造方法。
【発明の詳細な説明】
【技術分野】
【０００１】
本発明は、ハイドロゲル膜及びその使用に関する。より具体的には、本発明は、ハイドロゲル膜、ハイドロゲル膜の乾燥体、ハイドロゲル膜又はハイドロゲル膜の乾燥体の製造装置、ハイドロゲルの製造方法、ハイドロゲル膜の製造方法、ハイドロゲルの乾燥体の製造方法、及び、ハイドロゲル膜の乾燥体の製造方法に関する。
【背景技術】
【０００２】
早期食道癌や、バレット食道と診断される病変の治療において、食道の粘膜切除が行われる場合がある。その結果、術後に炎症性肉芽組織の形成と筋線維芽細胞の過剰な増殖により病的な組織収縮が生じ、食道狭窄が発症する場合がある。これに対し、特許文献１、非特許文献１には、食道の粘膜切除部にアテロコラーゲンビトリゲル膜を適用することにより、食道狭窄防止と上皮化促進の効果が得られることが記載されている。同様の処置は、食道以外の消化管にも有用であると考えられる。また、医薬分野に限られず、一般にハイドロゲル膜を凹凸面に密着させる需要がある。
【先行技術文献】
【特許文献】
【０００３】
【特許文献１】国際公開第２０１７／１１０７７６号
【非特許文献】
【０００４】
【非特許文献１】Aoki S., et al., High-density collagen patch prevents stricture after endoscopic circumferential submucosal dissection of the esophagus: a porcine model, Gastrointest Endosc., 85 (5), 1076-1085, 2017
【発明の概要】
【発明が解決しようとする課題】
【０００５】
しかしながら、特許文献１に記載のコラーゲンビトリゲル膜の創部への固定には外科用クリップが必要である。また、非特許文献１に記載されているように、アテロコラーゲンビトリゲル膜を広範囲の創部に密着させることは非常に困難である。これは、食道内壁の創部には凹凸があること、創部からは滲出液が滲出すること、食道には運動性があること等による。そこで、本発明は、ハイドロゲル膜を凹凸面に密着させる技術を提供することを目的とする。
【課題を解決するための手段】
【０００６】
本発明は以下の態様を含む。
［１］一方面と他方面とを貫通した複数の貫通孔を有する、ハイドロゲル膜。
［２］前記貫通孔の前記一方面における開口面積と前記他方面における開口面積が異なっている、［１］に記載のハイドロゲル膜。
［３］前記貫通孔の直径が０．１μｍ〜５ｍｍである、［１］又は［２］に記載のハイドロゲル膜。
［４］前記貫通孔の密度が１〜１，０００，０００個／ｃｍ２である、［１］又は［２］に記載のハイドロゲル膜。
［５］前記ハイドロゲルが、ネイティブコラーゲン又はアテロコラーゲンを含む、［１］〜［４］のいずれかに記載のハイドロゲル膜。
［６］［１］〜［５］のいずれかに記載のハイドロゲル膜の乾燥体。
［７］底面部と側面部とを有する容器部と、前記底面部に接して配置可能な複数の柱状治具と、を含む、［１］〜［５］のいずれかに記載のハイドロゲル膜又は［６］に記載のハイドロゲル膜の乾燥体の製造装置。
［８］一方面と他方面とを貫通した複数の貫通孔を有するハイドロゲルの製造方法であって、底面部と側面部とを有する容器部と、前記底面部に接して配置可能な複数の柱状治具と、を含む製造装置の前記容器部にゾルを注入する工程（ａ）と、前記ゾルの注入前又は注入後に前記複数の柱状冶具を前記底面部に接するように配置する工程（ｂ）と、前記ゾルを静置してゲル化し、ハイドロゲルを得る工程（ｃ）と、前記複数の柱状冶具を除去し、一方面と他方面とを貫通した複数の貫通孔を有するハイドロゲルを得る工程（ｄ）と、を含む、製造方法。
［９］一方面と他方面とを貫通した複数の貫通孔を有するハイドロゲルの乾燥体の製造方法であって、［８］に記載の製造方法により得られたハイドロゲルを乾燥させ、ハイドロゲルの乾燥体を得る工程（ｅ）を含む、製造方法。
［１０］一方面と他方面とを貫通した複数の貫通孔を有するハイドロゲル膜の製造方法であって、［９］に記載の製造方法により得られたハイドロゲルの乾燥体を水和させ、水和したハイドロゲル膜を得る工程（ｆ）を含む、製造方法。
［１１］一方面と他方面とを貫通した複数の貫通孔を有するハイドロゲル膜の乾燥体の製造方法であって、［１０］に記載の製造方法により得られたハイドロゲル膜を乾燥させ、ハイドロゲル膜の乾燥体を得る工程（ｅ２）を含む、製造方法。
【発明の効果】
【０００７】
本発明によれば、ハイドロゲル膜を凹凸面に密着させる技術を提供することができる。
【図面の簡単な説明】
【０００８】
【図１】（ａ）は、本実施形態のハイドロゲル膜の一例を説明する模式図である。（ｂ）は、（ａ）のｂ−ｂ’線における矢視断面図である。
【図２】本実施形態の製造装置の一例を示す写真である。
【図３】（ａ）は、製造例１において、ハイドロゲル膜から製造装置の側面部を外している状態を示す写真である。（ｂ）は、製造例１において、ハイドロゲル膜から柱状部材を外している状態を示す写真である。（ｃ）及び（ｄ）は、製造例１において、製造装置から取り出したハイドロゲルの写真である。
【図４】（ａ）及び（ｂ）は、製造例１における、ガラス化後のハイドロゲル乾燥体の写真である。（ｃ）は、製造例１における、１回目の再水和後のハイドロゲル膜の写真である。（ｄ）は、製造例１における、２回目の再水和後のハイドロゲル膜の写真である。（ｅ）は、製造例１における、３回目の再水和後のハイドロゲル膜の写真である。
【図５】（ａ）〜（ｄ）及び（ｆ）は、製造例６における各工程を撮影した写真である。（ｅ）はガラス化後のハイドロゲル乾燥体の貫通孔、また、（ｇ）は再水和後のハイドロゲル膜の貫通孔を撮影した顕微鏡写真である。
【図６】（ａ）、（ｄ）、（ｇ）、（ｊ）、（ｍ）は、それぞれ、製造例１〜５のハイドロゲル膜を撮影した写真である。また、（ｂ）及び（ｃ）、（ｅ）及び（ｆ）、（ｈ）及び（ｉ）、（ｋ）及び（ｌ）、（ｎ）及び（ｏ）は、それぞれ、製造例１〜５のハイドロゲル膜の顕微鏡写真である。
【図７】（ａ）は、実験例２において、貫通孔を有していないアテロコラーゲンビトリゲル膜を凹凸面に密着させた結果を示す写真である。（ｂ）は、実験例２において、製造例２のハイドロゲル膜を凹凸面に密着させた結果を示す写真である。（ｃ）は、実験例２において、製造例１のハイドロゲル膜を凹凸面に密着させた結果を示す写真である。
【図８】実験例３において、コニカルチューブに各ハイドロゲル膜を被せた様子を示す写真である。
【図９】（ａ）は、実験例３において、貫通孔を有していないアテロコラーゲンビトリゲル膜を固定したコニカルチューブを反転させた様子を示す写真である。（ｂ）は、実験例３において、反転させたコニカルチューブを厚紙上に接触させた様子を示す写真である。（ｃ）は、実験例３において、厚紙上に接触させた結果、水の跡が認められなかった様子を撮影した写真である。
【図１０】実験例３において、製造例２のハイドロゲル膜を固定したコニカルチューブを反転させた様子を示す写真である。
【図１１】（ａ）は、実験例３において、製造例１のハイドロゲル膜を固定したコニカルチューブを反転させた様子を示す写真である。（ｂ）は、実験例３において、コニカルチューブを反転状態にしてから約１５分後に、反転させたコニカルチューブを厚紙上に接触させた様子を示す写真である。（ｃ）は、実験例３において、厚紙上に接触させた結果、水の跡が認められた様子を撮影した写真である。
【発明を実施するための形態】
【０００９】
［ハイドロゲル膜］
１実施形態において、本発明は、一方面と他方面とを貫通した複数の貫通孔を有する、ハイドロゲル膜を提供する。
【００１０】
図１は、本実施形態のハイドロゲル膜の一例を説明する模式図である。図１（ａ）は、ハイドロゲル膜１００の斜視図である。ハイドロゲル膜１００は、一方面１１０と他方面１２０とを有する。また、ハイドロゲル膜１００は、一方面１１０と他方面１２０とを貫通した貫通孔１３０を複数有する。図１（ｂ）は図１（ａ）のｂ−ｂ’線における矢視断面図である。
【００１１】
実施例において後述するように、本実施形態のハイドロゲル膜は、凹凸面に密着させることが容易である。また、凹凸面が生体の創部であり、凹凸面から浸出液が滲出する場合であっても、貫通孔を通して浸出液を通過させることができるため、ハイドロゲル膜の凹凸面への密着を維持することができる。なお、本明細書において、「貫通孔を有するハイドロゲル膜」を「多孔質のハイドロゲル膜」という場合がある。
【００１２】
本明細書において、「ゾル」とは、液体を分散媒とする分散質のコロイド粒子（粒径約１〜数百ｎｍ程度）が、特に高分子化合物で構成されるものを意味する。より具体的なゾルとしては、天然物高分子化合物や合成高分子化合物の水溶液が挙げられる。そのため、これらの高分子化合物が化学結合によって網目構造をとった場合は、その網目に多量の水を保有した半固形状態の物質である、「ハイドロゲル」に転移する。すなわち、「ハイドロゲル」とは、ゾルをゲル化させたものを意味する。ハイドロゲルとして、より具体的には、天然物高分子化合物や合成高分子化合物の人工素材に架橋を導入してゲル化させたものが挙げられる。
【００１３】
また、本明細書において、「膜」はシートといいかえることもできる。本実施形態のハイドロゲル膜の厚さは、必要に応じて適宜設定することができ、例えば０．１μｍ〜５ｍｍであってもよく、例えば２μｍ〜１ｍｍであってもよく、例えば２０μｍ〜４００μｍであってもよい。本明細書において、厚さが５ｍｍを超えるハイドロゲルをハイドロゲルといい、ハイドロゲル膜と区別する場合がある。
【００１４】
また、ハイドロゲル膜の一方面における貫通孔の開口面積は、ハイドロゲル膜の他方面における貫通孔の開口面積と、同じであってもよいし、異なっていてもよい。
【００１５】
例えば、ハイドロゲル膜の一方面における貫通孔の開口面積は、ハイドロゲル膜の他方面における貫通孔の開口面積よりも小さくてもよい。この場合、ハイドロゲル膜の一方面の面積は、ハイドロゲル膜の他方面の面積よりも大きいことになる。このようなハイドロゲル膜を凹凸面に密着させる場合、ハイドロゲル膜の一方面側を凹凸面に対向するように密着させると、他方面側を凹凸面に対向するように密着させた場合よりも良好に密着させることができる傾向にある。
【００１６】
また、例えば、凹凸面が生体の創部である場合、ハイドロゲル膜の一方面において、貫通孔の開口面積は小さくても開口しているため、貫通孔を通して浸出液を通過させることができ、ハイドロゲル膜の凹凸面への密着を維持することができる。
【００１７】
ハイドロゲル膜の一方面における貫通孔の開口面積が、ハイドロゲル膜の他方面における貫通孔の開口面積と異なっている場合、ハイドロゲル膜の一方面における貫通孔の開口面積と、ハイドロゲル膜の他方面における貫通孔の開口面積との比は、例えば、１００：１〜１：１００程度であってもよく、５０：１〜１：５０であってもよく、１０：１〜１：１０であってもよい。
【００１８】
ハイドロゲル膜の一方面における貫通孔の開口面積と、ハイドロゲル膜の他方面における貫通孔の開口面積が同じであるハイドロゲル膜は、例えば、ハイドロゲル膜を形成した後に、円筒形の刃物等を用いてハイドロゲル膜をくり抜いて貫通孔を形成すること等により製造することができる。円筒形の刃物としては、例えば、トレパン等の医療器具が挙げられる。刃物の形状は貫通孔の断面形状に応じて適宜変更すればよく、円筒形には限られない。
【００１９】
あるいは、ハイドロゲル膜の一方面における貫通孔の開口面積と、ハイドロゲル膜の他方面における貫通孔の開口面積が同じであるハイドロゲル膜は、ハイドロゲル膜を形成した後に、レーザー照射により、一方面における開口面積と他方面における開口面積が同じ貫通孔を形成すること等によっても製造することができる。
【００２０】
ハイドロゲル膜の一方面における貫通孔の開口面積と、ハイドロゲル膜の他方面における貫通孔の開口面積が異なるハイドロゲル膜は、例えば、ハイドロゲル膜を形成した後に、レーザー照射により、貫通孔を形成すること等により製造することができる。ここで、レーザーの照射角度等を調整することにより、ハイドロゲル膜の一方面における貫通孔の開口面積と、ハイドロゲル膜の他方面における貫通孔の開口面積が異なるハイドロゲル膜を製造することができる。
【００２１】
あるいは、ハイドロゲル膜の一方面における貫通孔の開口面積と、ハイドロゲル膜の他方面における貫通孔の開口面積が異なるハイドロゲル膜は、後述する製造装置を用いて、後述する製造方法により製造することができる。
【００２２】
しかしながら、刃物でハイドロゲル膜をくり抜いて貫通孔を形成する方法では、くり抜いた部分の材料が無駄になってしまう。また、ハイドロゲル膜にレーザー照射で貫通孔を形成すると、レーザー照射でくり抜いた部分の材料が無駄になってしまうことに加え、レーザーが照射された部分が熱により変性してしまうことが問題になる場合がある。
【００２３】
本実施形態のハイドロゲル膜の面積は、必要に応じて適宜設定することができ、例えば１ｍｍ２〜４００ｃｍ２であってもよく、例えば２０ｍｍ２〜４０ｃｍ２であってもよく、例えば８０ｍｍ２〜４ｃｍ２であってもよい。
【００２４】
上述したように、本実施形態のハイドロゲル膜は貫通孔を有する。貫通孔の軸線方向に垂直な面の形状（以下、貫通孔の断面形状という場合がある。）は特に限定されず、例えば、三角形、四角形（正方形、長方形、台形含む）、五角形、六角形、七角形、八角形等の多角形；円形、楕円形、略円形、楕円形、略楕円形、半円形、扇形等が挙げられる。１つの貫通孔において、貫通孔の断面形状は一定であってもよく、途中で変化してもよい。また、ハイドロゲル膜は形状が異なる複数種類の貫通孔を有していてもよい。
【００２５】
本明細書において、ハイドロゲル膜の貫通孔の直径とは、貫通孔の軸線方向に垂直な面の断面積のうち、最も広い断面積と同じ面積の円を想定し、当該円の直径をいうものとする。本実施形態のハイドロゲル膜が有する貫通孔の直径は０．１μｍ〜５ｍｍであってもよく、１μｍ〜２ｍｍであってもよく、１０μｍ〜１ｍｍであってもよい。
【００２６】
貫通孔の直径は一定でなくてもよい。例えば、直径が異なる複数種類の貫通孔が混在していてもよい。あるいは、ハイドロゲル膜の位置により、貫通孔の直径が異なっていてもよい。
【００２７】
本実施形態のハイドロゲル膜において、貫通孔の密度は、必要に応じて適宜設定することができ、１〜１，０００，０００個／ｃｍ２であってもよく、１〜１０，０００個／ｃｍ２であってもよく、１〜１００個／ｃｍ２であってもよい。なお、貫通孔の直径が０．１μｍ程度である場合には、貫通孔の密度は１，０００，０００個／ｃｍ２より更に多くてもよい。
【００２８】
また、ハイドロゲル膜の位置により、貫通孔の密度が異なっていてもよい。例えば、ハイドロゲル膜の中央部分では周囲よりも貫通孔の密度が高い構成としてもよい。あるいは、ハイドロゲル膜の中央部分では周囲よりも貫通孔の密度が低い構成としてもよい。
【００２９】
本実施形態のハイドロゲル膜の材料であるゾルとしては、例えば、ゲル化する細胞外マトリックス由来成分、フィブリン、寒天、アガロース、セルロース等の天然高分子化合物、及びポリアクリルアミド、ポリビニルアルコール、ポリエチレンオキシド、ｐｏｌｙ（ＩＩ−ｈｙｄｒｏｘｙｅｔｈｙｌｍｅｔｈａｃｒｙｌａｔｅ）／ｐｏｌｙｃａｐｒｏｌａｃｔｏｎｅ等の合成高分子化合物が包含される。
【００３０】
上記のゲル化する細胞外マトリックス由来成分としては、例えば、コラーゲン（Ｉ型、ＩＩ型、ＩＩＩ型、Ｖ型、ＸＩ型等）、マウスＥＨＳ腫瘍抽出物（ＩＶ型コラーゲン、ラミニン、ヘパラン硫酸プロテオグリカン等を含む）より再構成された基底膜成分（商品名「マトリゲル」）、グリコサミノグリカン、ヒアルロン酸、プロテオグリカン、ゼラチン等が挙げられ、これらに限定されない。それぞれのゲル化に至適な塩等の成分、その濃度、ｐＨ等を選択し所望のハイドロゲル膜を製造することができる。中でも、ゾルとしては、ゲル化する細胞外マトリックス由来成分が好ましく、コラーゲンがより好ましい。また、コラーゲンの中でも、ネイティブコラーゲン又はアテロコラーゲンが更に好ましい。
【００３１】
［ハイドロゲル膜の乾燥体］
１実施形態において、本発明は、上述したハイドロゲル膜の乾燥体を提供する。上述したハイドロゲル膜は乾燥して乾燥体としてもよい。ハイドロゲル膜を乾燥させることにより、ハイドロゲル内の自由水を完全に除去し、さらに結合水の部分除去を進行させることができる。本実施形態の乾燥体をリン酸緩衝生理食塩水（ＰＢＳ）や、培養液等で再水和することで、ビトリゲル（登録商標）とすることができる。
【００３２】
「ビトリゲル」とは、従来のハイドロゲルを乾燥させることによりガラス化（ｖｉｔｒｉｆｉｃａｔｉｏｎ）したものを再水和して得られる安定した状態にあるゲルのことを指し、発明者によって、「ビトリゲル（ｖｉｔｒｉｇｅｌ）（登録商標）」と命名されている。なお、以下、用語「ビトリゲル」を用いる際には、用語「（登録商標）」を省略して用いる場合がある。
【００３３】
ガラス化工程、すなわち、ハイドロゲル内の自由水を完全に除去した後に結合水の部分除去を進行させる工程の期間を長くすればするほど、再水和した場合に、透明度及び強度が優れたビトリゲルを得ることができる。なお、必要に応じて短期間の乾燥後に再水和して得たビトリゲルをＰＢＳ等で洗浄し、再度ガラス化することもできる。
【００３４】
乾燥方法としては、例えば、風乾、密閉容器内で乾燥（容器内の空気を循環させ、常に乾燥空気を供給する。）、シリカゲルを置いた環境下で乾燥する等、種々の方法を用いることができる。例えば、風乾の方法としては、１０℃４０％相対湿度で無菌に保たれた恒温恒湿器内で２日間程度乾燥させること、無菌状態のクリーンベンチ内で、２４時間程度、室温で乾燥させること等が挙げられる。
【００３５】
また、本明細書において、乾燥後、再水和していないハイドロゲルの乾燥体を、単に「ハイドロゲル乾燥体」という場合がある。そして、ハイドロゲルの乾燥後に水和させて得られたゲルを「ビトリゲル」として区別して表し、ビトリゲルを乾燥させて得られた乾燥体を「ビトリゲル乾燥体」という場合がある。さらに、本明細書において、膜状のハイドロゲルを単に「ハイドロゲル膜」、また、膜状のビトリゲルを単に「ビトリゲル膜」という場合がある。
【００３６】
また、得られたビトリゲル膜の乾燥体に紫外線を照射してもよい。紫外線の照射には、公知の紫外線照射装置を使用することができる。ビトリゲル膜乾燥体への紫外線の照射エネルギーは、単位面積あたりの総照射量が、０．１ｍＪ／ｃｍ２〜６０００ｍＪ／ｃｍ２であることが好ましく、１０ｍＪ／ｃｍ２〜４０００ｍＪ／ｃｍ２であることがより好ましく、１００ｍＪ／ｃｍ２〜３０００ｍＪ／ｃｍ２であることが更に好ましい。総照射量が上記の範囲であることにより、続く再水和により得られるビトリゲル膜材料の透明度及び強度を特に好ましいものとすることができる。
【００３７】
また、ビトリゲル膜乾燥体への紫外線の照射は、複数回繰り返し行ってもよい。ビトリゲル膜乾燥体への紫外線の照射を繰り返す場合、１度目の紫外線の照射を行った後に、紫外線照射処理を施したビトリゲル膜乾燥体の再水和及び再ガラス化の工程を行い、その後２度目以降の再ガラス化後のビトリゲル膜材料の乾燥体への紫外線の照射を行うことが好ましい。
【００３８】
単位面積あたりの紫外線総照射量が同一であるとき、ビトリゲル膜乾燥体への紫外線の照射を、複数回に分割して繰り返して行うことで、続く再水和工程において得られるビトリゲル膜材料の透明度及び強度をより高めることができる。また分割の回数は多いほど好ましい。例えば、ビトリゲル膜乾燥体への紫外線の照射の単位面積あたりの総照射量が、１０００ｍＪ／ｃｍ２〜４０００ｍＪ／ｃｍ２の範囲であるとき、該範囲内での照射回数が２〜１０回であってもよく、２〜６回であってもよい。
【００３９】
また、ビトリゲル膜乾燥体への紫外線の照射を繰り返す場合、紫外線の照射部位を、ビトリゲル膜乾燥体の一方面と他方面とに分けて照射して、その総照射量を、ビトリゲル膜乾燥体への単位面積あたりの紫外線総照射量としてもよい。
【００４０】
紫外線の照射を、ビトリゲル膜乾燥体に行うことで、続く再水和工程において得られるビトリゲル膜材料の強度と透明度が高まるのは、ビトリゲル膜材料内の高分子化合物同士が、紫外線によって架橋されるためであると考えられる。つまり、当該操作により、高い透明度及び強度をビトリゲル膜材料に付与することができる。
【００４１】
さらに、得られた紫外線照射処理を施したビトリゲル膜乾燥体をＰＢＳや培養液等で再水和することで、ビトリゲル膜材料としてもよい。さらに、得られたビトリゲル膜材料を乾燥することで、再ガラス化させて、ビトリゲル膜材料の乾燥体としてもよい。
【００４２】
本明細書において、ビトリゲル膜乾燥体に紫外線照射して得られるものを「ビトリゲル膜乾燥体に紫外線照射処理を施したビトリゲル膜材料」といい、該ビトリゲル膜材料を水和して得られるゲル膜を「ビトリゲル膜材料」といい、ビトリゲル膜材料を乾燥させて得られた乾燥体を「ビトリゲル膜材料の乾燥体」という場合がある。したがって、「ビトリゲル膜」及び「ビトリゲル膜材料」は水和体である。
【００４３】
［製造装置］
１実施形態において、本発明は、底面部と側面部とを有する容器部と、前記底面部に接して配置可能な複数の柱状治具と、を含む製造装置を提供する。本実施形態の製造装置は、上述したハイドロゲル膜、又は、ハイドロゲル膜の乾燥体を製造するものである。
【００４４】
図２は、本実施形態の製造装置の一例を示す写真である。図２に示すように、製造装置２００は、底面部２１０と側面部２２０とを有する容器部２３０と、底面部２１０に接して配置可能な複数の柱状治具２４０と、を含む。
【００４５】
後述するように、ハイドロゲル膜の製造にあたっては、まず、容器部２３０にゾルを注入する。続いて、柱状冶具２４０を底面部２１０に接するように配置した状態でゾルをゲル化する。その後、柱状冶具２４０を除去すると、柱状冶具２４０が存在していた部分が貫通孔であるハイドロゲルが得られる。つまり、ハイドロゲルの貫通孔は、柱状冶具２４０により形成されたものである。柱状冶具２４０が底面部２１０に接した状態でゲル化するため、形成される貫通孔は、ハイドロゲルの一方面と他方面とを貫通したものとなる。また、ハイドロゲルの底面側の面における貫通孔は、ハイドロゲル膜の自重により周囲から押されて狭くなる傾向にある。このため、ハイドロゲルの底面側の面における貫通孔の開口面積は、ハイドロゲル膜の他方面における貫通孔の開口面積よりも小さくなる傾向にある。
【００４６】
製造装置２００を構成する、底面部２１０、側面部２２０、柱状冶具の材質は、例えば、ガラス材料、ポリアクリレート（アクリル樹脂）、ポリスチレン、ナイロン、ステンレス等が挙げられ、これらに限定されない。
【００４７】
ガラス材料としてより具体的には、例えば、ソーダ石灰ガラス、パイレックス（登録商標）ガラス、バイコール（登録商標）ガラス、石英ガラス等が挙げられる。ポリアクリレート（アクリル樹脂）としてより具体的には、例えば、ポリ（メタクリル酸メチル）、ポリ（メタクリル酸エチル）、ポリ（メタクリル酸ブチル）、ポリ（メタクリル酸イソブチル）、ポリ（メタクリル酸ヘキシル）、ポリ（メタクリル酸イソデシル）、ポリ（メタクリル酸ラウリル）、ポリ（メタクリル酸フェニル）、ポリ（アクリル酸メチル）、ポリ（アクリル酸イソプロピル）、ポリ（アクリル酸イソブチル）、ポリ（アクリル酸オクタデシル）等が挙げられる。
【００４８】
また、少なくとも側面部２２０が透明であると、ハイドロゲル製造時に、容器部２３０へのゾルの注入、ゲル化の確認等が容易になり好ましい。
【００４９】
［製造方法］
（第１実施形態）
１実施形態において、本発明は、一方面と他方面とを貫通した複数の貫通孔を有するハイドロゲルの製造方法であって、上述した製造装置の前記容器部２３０にゾルを注入する工程（ａ）と、前記ゾルの注入前又は注入後に前記複数の柱状冶具２４０を前記底面部２１０に接するように配置する工程（ｂ）と、前記ゾルを静置してゲル化し、ハイドロゲルを得る工程（ｃ）と、前記複数の柱状冶具２４０を除去し、一方面と他方面とを貫通した複数の貫通孔を有するハイドロゲルを得る工程（ｄ）と、を含む、製造方法を提供する。
【００５０】
製造した複数の貫通孔を有するハイドロゲルは、乾燥工程と水和工程を１回又は複数回繰り返して複数の貫通孔を有するビトリゲル膜としてもよい。すなわち、本実施形態の製造方法は、前記工程（ｄ）で得られたハイドロゲルを乾燥させ、乾燥体を得る工程（ｅ）と、前記乾燥体を水和させ、水和したハイドロゲル膜を得る工程（ｆ）と、を更に含む、ハイドロゲル膜の製造方法であってもよい。
【００５１】
工程（ａ）で注入するゾルがコラーゲンゾルである場合、コラーゲンゾルは至適な塩濃度を有するものとして、例えば、生理食塩水、リン酸緩衝生理食塩水（ＰＢＳ）、ＨＢＳＳ（Ｈａｎｋ’ｓ  Ｂａｌａｎｃｅｄ  Ｓａｌｔ  Ｓｏｌｕｔｉｏｎ）、基礎培養液、無血清培養液、血清含有培養液等を用いて、調製したものを用いることができる。また、コラーゲンのゲル化の際の溶液のｐＨは、例えば６〜８とすることができる。また、コラーゲンゾルの調製は例えば４℃程度で行えばよい。
【００５２】
特に無血清培養液を用いる場合、他動物血清成分中に含まれる、生体の創部への適用に適さない物質（例えば、抗原、病原因子等）がハイドロゲルに含まれることを回避できる。このため、無血清培養液を用いて得られたハイドロゲル膜は、医療用に好適に用いられる。
【００５３】
また、ハイドロゲルを製造するためのコラーゲンゾルの濃度は、０．１〜１．０質量％であることが好ましく、０．２〜０．６質量％であることがより好ましい。コラーゲンゾルの濃度が上記下限値以上であることにより、ゲル化が弱すぎず、また、コラーゲンゾルの濃度が上記上限値以下であることにより、均一なコラーゲンゲルからなるハイドロゲルを得ることができる。
【００５４】
続いて、工程（ｂ）で、複数の柱状冶具２４０を前記底面部２１０に接するように配置する。これは、ゾルの容器部２３０への注入前に行ってもよいし、注入後に行ってもよい。
【００５５】
続いて、工程（ｃ）で、ゾルを静置してゲル化し、ハイドロゲルを得る。ゾルを保温する温度は、用いるゾルの種類に応じて適宜調整することができる。例えば、ゾルがコラーゲンゾルである場合、ゲル化する際の保温は、用いるコラーゲンの動物種に依存したコラーゲンの変性温度より低い温度とすることができ、一般的には２０℃以上３７℃以下の温度で保温することで数分から数時間でゲル化を行うことができる。
【００５６】
続いて、工程（ｄ）で、複数の柱状冶具２４０を除去し、一方面と他方面とを貫通した複数の貫通孔を有するハイドロゲルを得る。ハイドロゲルは、そのまま使用してもよいし、更に、工程（ｅ）及び工程（ｆ）において、乾燥及び水和を繰り返してビトリゲル膜を製造し、ビトリゲル膜として用いてもよい。
【００５７】
（第２実施形態）
１実施形態において、本発明は、一方面と他方面とを貫通した複数の貫通孔を有するハイドロゲルの乾燥体の製造方法であって、上述した製造装置の前記容器部２３０にゾルを注入する工程（ａ）と、前記ゾルの注入前又は注入後に前記複数の柱状冶具２４０を前記底面部２１０に接するように配置する工程（ｂ）と、前記ゾルを静置してゲル化し、ハイドロゲルを得る工程（ｃ）と、前記複数の柱状冶具２４０を除去し、一方面と他方面とを貫通した複数の貫通孔を有するハイドロゲルを得る工程（ｄ）と、前記工程（ｄ）で得られたハイドロゲルを乾燥させ、ハイドロゲルの乾燥体を得る工程（ｅ）と、を含む、製造方法を提供する。
【００５８】
製造したハイドロゲルの乾燥体は、水和工程と乾燥工程を１回又は複数回繰り返してビトリゲル膜乾燥体としてもよい。すなわち、本実施形態の製造方法は、前記工程（ｅ）で得られたハイドロゲルの乾燥体を水和させ、水和したハイドロゲル膜を得る工程（ｆ）と、前記工程（ｆ）で得られたハイドロゲル膜を乾燥させ、ハイドロゲル膜の乾燥体を得る工程（ｅ２）と、を更に含む、ハイドロゲル膜の乾燥体の製造方法であってもよい。
【００５９】
本実施形態の製造方法において、工程（ａ）〜（ｅ）は上述したものと同様である。また、工程（ｅ２）は乾燥させる対象がハイドロゲルであるかハイドロゲル膜であるかの点を除いて工程（ｅ）と同様である。
【００６０】
（第３実施形態）
ハイドロゲルは、上述した装置を用いなくても、次のようにして製造することができる。まず、適切な容器内にゾルを注入する。続いて、ゾルを静置してゲル化し、ハイドロゲルを得る。続いて、円筒形の刃物等を用いてハイドロゲルをくり抜いて貫通孔を形成する。円筒形の刃物としては、例えば、トレパン等の医療器具が挙げられる。刃物の形状は貫通孔の断面形状に応じて適宜変更すればよく、円筒形には限られない。
【００６１】
あるいは、ハイドロゲル膜を形成した後に、レーザー照射により、ハイドロゲル膜に貫通孔を形成してもよい。
【００６２】
製造したハイドロゲル（膜）は、乾燥させてハイドロゲル（膜）の乾燥体にしてもよい。あるいは、乾燥工程と水和工程を１回又は複数回繰り返してビトリゲル膜又はビトリゲル膜の乾燥体としてもよい。
【実施例】
【００６３】
次に実施例を示して本発明を更に詳細に説明するが、本発明は以下の実施例に限定されるものではない。
【００６４】
［製造例１］
図２に示す製造装置を用いてハイドロゲル膜を製造した。柱状部材として、直径２ｍｍの円柱状のステンレス製シャフトを使用した。製造装置を７０％エタノールで滅菌し、クリーンベンチ内で乾燥させた。
【００６５】
氷上で無血清培養液１６ｍＬを５０ｍＬコニカルチューブに分注した。続いて、ブタアテロコラーゲン（関東化学社製、コラーゲン濃度１質量％）１６ｍＬを添加し、均一なコラーゲンゾルを調製した。無血清培養液としては、ＤＭＥＭ培地（カタログ番号「１１８８５−０８４」、サーモフィッシャーサイエンティフィック社製）に、２０ｍＭ  ＨＥＰＥＳ（カタログ番号「１５６３０−０８０」、サーモフィッシャーサイエンティフィック社製）及び１００ユニット／ｍＬ  ペニシリン、１００μｇ／ｍＬ  ストレプトマイシン（カタログ番号「１５１４０−１４８」、サーモフィッシャーサイエンティフィック社製）を含有させたものを使用した。
【００６６】
続いて、製造装置の容器部にゾル２６．７ｍＬを注入した。続いて、製造装置を３７℃、５％ＣＯ２に設定したインキュベーター内に２時間静置してゲル化させ、ハイドロゲルを得た。
【００６７】
続いて、ハイドロゲル内の自由水を容器の底面部と側面部の間隙より脱水させるとともに上面から乾燥させ、ハイドロゲルの高さが６ｍｍになった時点で製造装置から多孔質のハイドロゲルを取り出し、１０℃４０％相対湿度で無菌に保たれた恒温恒湿器で乾燥させガラス化させた。図３（ａ）は、ハイドロゲルから製造装置の側面部を外している状態を示す写真である。図３（ｂ）は、ハイドロゲルから柱状部材を外している状態を示す写真である。図３（ｃ）及び（ｄ）は、製造装置から取り出した多孔質のハイドロゲルの写真である。
【００６８】
続いて、ガラス化後、恒温恒湿器から取り出し、ＰＢＳ中で再水和させた。更に、新鮮なＰＢＳで再水和による洗浄工程を繰り返し、合計３回洗浄して、製造例１のハイドロゲル膜を得た。図４（ａ）及び（ｂ）はガラス化後のハイドロゲル乾燥体の写真である。図４（ｃ）は、１回目のＰＢＳ添加の洗浄により再水和されたハイドロゲル膜の写真である。図４（ｄ）は、２回目のＰＢＳ添加の洗浄により再水和されたハイドロゲル膜の写真である。図４（ｅ）は、３回目のＰＢＳ添加の洗浄により再水和されたハイドロゲル膜の写真である。
【００６９】
［製造例２］
底面部と、内径３４ｍｍの円筒型の側面部とを有する鋳型を用いて、貫通孔を有するハイドロゲル膜を製造した。貫通孔はトレパンを用いて形成した。まず、鋳型を７０％エタノールで滅菌し、クリーンベンチ内で乾燥させた。続いて、製造例１と同様のコラーゲンゾル１０ｍＬをを鋳型に注入した。続いて、３０分間静置後、鋳型を３７℃、５％ＣＯ２に設定したインキュベーター内に２時間静置してゲル化させ、ハイドロゲルを得た。  
【００７０】
続いて、ハイドロゲル内の自由水を鋳型の底面部と側面部の間隙より脱水させるとともに上面から乾燥させ、ハイドロゲルの高さが６ｍｍになった時点で鋳型からハイドロゲルを取り出し、１０℃４０％相対湿度で無菌に保たれた恒温恒湿器で乾燥させガラス化させた。
【００７１】
続いて、ガラス化後、恒温恒湿器から取り出し、ＰＢＳ中で再水和させた。更に、新鮮なＰＢＳで再水和による洗浄工程を繰り返し、合計３回洗浄した後、直径２．５ｍｍのトレパンを押し当てて貫通孔を形成することで、製造例２の多孔質のハイドロゲル膜を得た。
【００７２】
［製造例３］
直径１ｍｍのトレパンを用いた点以外は製造例２と同様にして、製造例３の多孔質のハイドロゲル膜を得た。
【００７３】
［製造例４］
１８Ｇ（直径１．２ｍｍ）の注射針を用いた点以外は製造例２と同様にして、製造例４の多孔質のハイドロゲル膜を得た。
【００７４】
［製造例５］
２７Ｇ（直径０．４ｍｍ）の注射針を用いた点以外は製造例２と同様にして、製造例５の多孔質のハイドロゲル膜を得た。
【００７５】
［製造例６］
底面部と、内径３４ｍｍの円筒型の側面部とを有する鋳型を用いて、貫通孔を有するハイドロゲル膜を製造した。貫通孔はトレパンを用いて形成した。まず、鋳型を７０％エタノールで滅菌し、クリーンベンチ内で乾燥させた。続いて、製造例１と同様のコラーゲンゾル１０ｍＬを鋳型に注入した。続いて、３０分間静置後、鋳型を３７℃、５％ＣＯ２に設定したインキュベーター内に２時間静置してゲル化させ、ハイドロゲルを得た。
【００７６】
続いて、ハイドロゲル内の自由水を鋳型の底面部と側面部の間隙より脱水させるとともに上面から乾燥させ、ハイドロゲルの高さが６ｍｍになった時点で鋳型からハイドロゲルを取り出した。続いて、直径２．５ｍｍのトレパンを押し当てて貫通孔を形成した。図５（ａ）〜（ｃ）は、トレパンを用いてハイドロゲルに貫通孔を形成している様子を撮影した写真である。
【００７７】
続いて、１０℃４０％相対湿度で無菌に保たれた恒温恒湿器で乾燥させガラス化させた。図５（ｄ）は、ガラス化させたハイドロゲル乾燥体の写真である。また、ガラス化させたハイドロゲル乾燥体の貫通孔を顕微鏡で観察した。図５（ｅ）は貫通孔の顕微鏡写真であり、スケールバーは１ｍｍである。
【００７８】
続いて、ガラス化したハイドロゲル乾燥体を恒温恒湿器から取り出し、ＰＢＳ中で再水和させた。図５（ｆ）は再水和させたハイドロゲル膜の写真である。また、再水和させたハイドロゲル膜の貫通孔を顕微鏡で観察した。図５（ｇ）は貫通孔の顕微鏡写真であり、スケールバーは１ｍｍである。
【００７９】
更に、新鮮なＰＢＳで再水和による洗浄工程を繰り返し、合計３回洗浄し、製造例６の多孔質のハイドロゲル膜を得た。製造例６のハイドロゲル膜は、製造例２のハイドロゲル膜と、ハイドロゲルをガラス化させる前に貫通孔を形成した点で主に異なっていた。
【００８０】
［製造例７］
ハイドロゲルの高さが１０ｍｍになった時点で鋳型からハイドロゲルを取り出さずに直径２．５ｍｍのトレパンを押し当てて貫通孔を形成した点以外は製造例６と同様にして、製造例７の多孔質のハイドロゲル膜を得た。ゲルの高さ１０ｍｍに対して、トレパンの刃が７ｍｍと足りなかったたため、トレパンをハイドロゲルに押し当てた後、ピンセットでくり抜いて貫通孔を形成した。
【００８１】
［実験例１］
（ハイドロゲル膜の観察）
製造例１〜５のハイドロゲル膜を観察した。図６（ａ）、（ｄ）、（ｇ）、（ｊ）、（ｍ）は、それぞれ、製造例１〜５のハイドロゲル膜を撮影した写真である。また、図６（ｂ）及び（ｃ）、（ｅ）及び（ｆ）、（ｈ）及び（ｉ）、（ｋ）及び（ｌ）、（ｎ）及び（ｏ）は、それぞれ、製造例１〜５のハイドロゲル膜の顕微鏡写真である。図６（ｂ）、（ｅ）、（ｈ）、（ｋ）、（ｎ）の倍率は同じであり、スケールバーは１ｍｍである。また、図６（ｃ）、（ｆ）、（ｉ）、（ｌ）、（ｏ）の倍率は同じであり、スケールバーは１ｍｍである。
【００８２】
製造例１のハイドロゲルの貫通孔が不鮮明に見えるのは、ハイドロゲル膜の一方面における貫通孔の開口面積が、ハイドロゲル膜の他方面における貫通孔の開口面積よりも狭くなっているためである。
【００８３】
［実験例２］
（凹凸面への密着の検討）
製造例１及び製造例２のハイドロゲル膜を凹凸面に密着させ、その様子を観察した。また、比較のために、貫通孔を有していないアテロコラーゲンビトリゲル膜についても同様の検討を行った。
【００８４】
図７（ａ）は、貫通孔を有していないアテロコラーゲンビトリゲル膜を凹凸面に密着させた結果を示す写真である。図７（ｂ）は、製造例２のハイドロゲル膜を凹凸面に密着させた結果を示す写真である。図７（ｃ）は、製造例１のハイドロゲル膜を凹凸面に密着させた結果を示す写真である。
【００８５】
その結果、貫通孔を有するハイドロゲル膜は、貫通孔を有していないハイドロゲル膜と比較して、凹凸面への密着が良好であることが確認された。
【００８６】
［実験例３］
（液体の透過性の検討）
製造例１及び製造例２のハイドロゲル膜について、液体の透過性を検討した。また、比較のために、貫通孔を有していないアテロコラーゲンビトリゲル膜についても同様の検討を行った。
【００８７】
まず、水を１５ｍＬずつ入れた５０ｍＬコニカルチューブの口に、貫通孔を有していないアテロコラーゲンビトリゲル膜、製造例１及び製造例２のハイドロゲル膜をそれぞれ被せて乾燥させた。
【００８８】
続いて、ハイドロゲル膜が乾燥した後に、コニカルチューブの口の周囲にパラフィルムを巻き付けて、各ハイドロゲル膜の乾燥体を固定した。続いて、コニカルチューブを反転させて、水がハイドロゲル膜を透過する様子を観察した。図８は、コニカルチューブに各ハイドロゲル膜を被せた様子を示す写真である。
【００８９】
図９（ａ）は、貫通孔を有していないアテロコラーゲンビトリゲル膜の乾燥体を固定したコニカルチューブを反転させた様子を示す写真である。図９（ｂ）は、反転させたコニカルチューブを厚紙上に接触させた様子を示す写真である。図９（ｃ）は、厚紙上に接触させた結果、水の跡が認められなかった様子を撮影した写真である。その結果、全く水が透過しないことが明らかとなった。
【００９０】
図１０は、製造例２のハイドロゲル膜の乾燥体を固定したコニカルチューブを反転させた様子を示す写真である。その結果、水が勢いよく透過する様子が観察された。
【００９１】
図１１（ａ）は、製造例１のハイドロゲル膜の乾燥体を固定したコニカルチューブを反転させた様子を示す写真である。図１１（ｂ）は、コニカルチューブを反転状態にしてから約１５分後に、反転させたコニカルチューブを厚紙上に接触させた様子を示す写真である。図１１（ｃ）は、厚紙上に接触させた結果、水の跡が認められた様子を撮影した写真である。その結果、製造例１のハイドロゲル膜は、液体が徐々に浸みだす程度の液体の透過性を有していることが明らかとなった。
【産業上の利用可能性】
【００９２】
本発明によれば、ハイドロゲル膜を凹凸面に密着させる技術を提供することができる。
【符号の説明】
【００９３】
１００…ハイドロゲル膜、１１０…一方面、１２０…他方面、１３０…貫通孔、２００…製造装置、２１０…底面部、２２０…側面部、２３０…容器部、２４０…柱状冶具。
【図１】
2020065849.tif 000003
【図２】
2020065849.tif 000004
【図３】
2020065849.tif 000005
【図４】
2020065849.tif 000006
【図５】
2020065849.tif 000007
【図６】
2020065849.tif 000008
【図７】
2020065849.tif 000009
【図８】
2020065849.tif 000010
【図９】
2020065849.tif 000011
【図１０】
2020065849.tif 000012
【図１１】
2020065849.tif 000013